실시 예 1 의 에틸렌 - 프로필렌 공중합 수지 대신 에 에틸렌 함량 이 약 3 중량 % 내지 약 7 중량 % 이 고 , 230 ℃ 의 온도 및 2 . 16 kg 의 하중 에서 측정 된 용융 지수 가 110 g / 10 min 인 에틸렌 - 프로필렌 공중합 수지 를 혼합 한 것 을 제외 하 고는 , 실시 예 1 과 동일 한 방법 으로 폴리프로필렌 수지 조성물 을 제조 하 였 다 .